(57)【特許請求の範囲】
【請求項１】
リチウムアノード、ＦｅＳ2を含むカソード及び溶媒に溶解されたヨウ化リチウムからなる液体有機電解質を含む非水系電池であって、前記溶媒が少なくとも一種のエーテルを含むエーテル溶媒少なくとも97容量％を含むことを特徴とする非水系電池。
【請求項２】
エーテル溶媒が、１，３−ジオキソラン、１，１−ジメトキシエタン、１，２−ジメトキシエタン、２−メチルテトラヒドロフラン、テトラヒドロフラン、ジグライム、トリグライム、テトラグライム及び置換ジオキソラン類からなる群から選ばれた少なくとも一種のエーテル溶媒である請求項１に記載の非水系電池。
【請求項３】
エーテル溶媒が、20〜30容量％の１，３−ジオキソラン及び70〜80容量％の１，２−ジメトキシエタンと0.1 〜0.3 容量％の３，５−ジメチルイソオキサゾールの混合物である請求項２に記載の非水系電池。
【請求項４】
エーテル溶媒が、25容量％の１，３−ジオキソラン及び75容量％の１，２−ジメトキシエタンと0.2 容量％の３，５−ジメチルイソオキサゾールの混合物である請求項３に記載の非水系電池。
【請求項５】
エーテル溶媒中のヨウ化リチウムの濃度が溶媒１リットル当たり0.2 モル〜2.0 モルである請求項１に記載の非水系電池。
【請求項６】
エーテル溶媒中のヨウ化リチウムの濃度が溶媒１リットル当たり0.4 モル〜1.5 モルである請求項２に記載の非水系電池。
【請求項７】
エーテル溶媒中のヨウ化リチウムの濃度が溶媒１リットル当たり0.75モル〜1.0 モルである請求項６に記載の非水系電池。
【請求項８】
エーテル溶媒が、20〜30容量％の１，３−ジオキソラン及び70〜80容量％の１，２−ジメトキシエタンと0.1 〜0.3 容量％の３，５−ジメチルイソオキサゾールの混合物である請求項６に記載の非水系電池。
【請求項９】
エーテル溶媒が、20〜30容量％の１，３−ジオキソラン及び70〜80容量％の１，２−ジメトキシエタンと0.1 〜0.3 容量％の３，５−ジメチルイソオキサゾールの混合物である請求項８に記載の非水系電池。
【請求項１０】
エーテル溶媒中のヨウ化リチウムの濃度が溶媒１リットル当たり0.4 モル〜1.5 モルである請求項９に記載の非水系電池。
【請求項１１】
エーテル溶媒が、25容量％の１，３−ジオキソラン及び75容量％の１，２−ジメトキシエタンと0.2 容量％の３，５−ジメチルイソオキサゾールの混合物である請求項９に記載の非水系電池。
【請求項１２】
エーテル溶媒中のヨウ化リチウムの濃度が溶媒１リットル当たり0.4 モル〜1.5 モルである請求項１１に記載の非水系電池。
【請求項１３】
アノードが純粋なリチウム及びリチウム合金からなる群から選ばれる請求項１に記載の非水系電池。
【請求項１４】
エーテル溶媒が、20〜30容量％の１，３−ジオキソラン及び70〜80容量％の１，２−ジメトキシエタンと0.1 〜0.3 容量％の３，５−ジメチルイソオキサゾールの混合物である請求項１３に記載の非水系電池。
【請求項１５】
エーテル溶媒中のヨウ化リチウムの濃度が溶媒１リットル当たり0.4 モル〜1.5 モルである請求項１４に記載の非水系電池。
【請求項１６】
アノードが純粋なリチウムである請求項１５に記載の非水系電池。
【請求項１７】
アノードがアルミニウムを含むリチウム合金である請求項１５に記載の非水系電池。
【請求項１８】
エーテル溶媒が、25容量％の１，３−ジオキソラン及び75容量％の１，２−ジメトキシエタンと0.2 容量％の３，５−ジメチルイソオキサゾールの混合物であり、かつエーテル溶媒中のヨウ化リチウムの濃度が溶媒１リットル当たり0.75モル〜1.0 モルである請求項１４に記載の非水系電池。
【請求項１９】
カソードがＦｅＳ2である請求項１８に記載の非水系電池。
【発明の詳細な説明】
【０００１】
【産業上の利用分野】
本発明は、少なくとも９７容量％のエーテル溶媒からなる溶媒に溶解されたヨウ化リチウム（ＬｉＩ）  溶質の電解質を使用するＬｉ／ＦｅＳ２  電池の如き非水系電池に関する。
【０００２】
【従来の技術】
蓄電池は多くの携帯用電気装置、例えば、カセットプレイヤー、コンパクトディスクプレイヤー、カメラ及び写真フラッシュ付属装置の主電源となってきている。これらの装置の多くは蓄電池から大きな電流を取り出す。それ故、このような装置に有効な蓄電池はそれらのキャパシティを高い電流ドレインのもとに有効に送出できなければならない。このような蓄電池がしばしば“ハイレート”蓄電池と称される。特に、カメラ及び写真フラッシュユニットはそれらの電源を非常に要求することがある。最近、このような装置に優れた電力を与える市販のＬｉ−ＦｅＳ２  電池が開発された。写真フラッシュ用途において、これらの蓄電池は通常のアルカリ性Ｚｎ−ＭｎＯ２  電池の何倍ものフラッシュ数を与えることができる。  米国特許出願第７４４，１７９  号によれば、電解質が、１，２−ジメトキシエタン（ＤＭＥ）  の量が１，３−ジオキソラン（ＤＩＯＸ）の量よりも大きいようなＤＩＯＸとＤＭＥ  のブレンドである場合に、このハイレートＬｉ−ＦｅＳ２  電池の性能が最良である。米国特許第３，７７８，３１０  号及び同第４，４８９，１４４  号の教示に従って、少量の約０．２  容量％の３，５−ジメチルイソオキサゾール（ＤＭＩ）  がしばしば添加される。この発明の主題は、Ｌｉ−ＦｅＳ２  電池中の実質的にエーテル類のみからなる溶媒ブレンド中の唯一の溶質としてのヨウ化リチウムの使用である。全エーテル電解質は、少量（約３％未満）の添加剤、例えば、ＤＭＩ  が存在するか、または存在しないかにかかわらず、溶媒ブレンドが少なくとも９７容量％のエーテル類の混合物を含むような電解質である。
【０００３】
米国特許第４，４５０，２１４  号明細書は、Ｌｉ−ＦｅＳ２  電池中のハロゲン化リチウムの使用につき報告している。この特許は、添加剤または補助溶質としてのハロゲン化リチウム（殆どの場合、塩化リチウム）の使用のみに関するものであり、その他のリチウム塩が主たる塩である。ハロゲン化物が電池の安定性を改良するものと主張されている。この特許はその他のハロゲン化リチウムに対しヨウ化リチウムを使用することの利点を示していない。この特許は、３Ｍｅ２Ｏｘ：ＤＩＯＸ：ＤＭＥ：ＤＭＩ  溶媒ブレンド（３Ｍｅ２Ｏｘは３−メチル−２−オキサゾリドンを表す）中のハロゲン化リチウムの使用を開示している。３Ｍｅ２Ｏｘ、プロピレンカーボネート及びエチレンカーボネートの如き極性溶媒を含む溶媒ブレンドは溶質にかかわらずＬｉ−ＦｅＳ２  電池の不十分なハイレート性能を示すことが観察された。このような溶媒ブレンドは、米国特許出願第７４４，１７９  号明細書に開示された全エーテル溶媒ブレンド程にはハイレートＬｉ−ＦｅＳ２  電池中の使用に望ましくない。本発明者らは、塩化リチウム及び臭化リチウムがＬｉ−ＦｅＳ２  電池中のこれらの全エーテルブレンド中で使用し得ないことを見出した。これらの塩は電池を不安定にする。これは、塩化リチウムが電池安定性を改良するのに使用されたような米国特許第４，４５０，２１４  号から予測したものと逆である。しかしながら、全エーテル溶媒ブレンド中で、ヨウ化リチウムが予期しない程良好な性能を示すことが発見された。この電解質はこれらの配合において試験した塩のうち最高のハイレート能を示し、そしてヨウ化リチウムが単に添加剤としてではなく電解質の唯一の溶質として最良に使用されることが観察された。特に、その他の可溶性のハロゲン化リチウム（塩化物及び臭化物）は全エーテル電解質中で全く使用し得ない。こうして、ヨウ化物塩に関するこの利点は当分野の従来技術に鑑みて全く予測されない。
【０００４】
米国制定法上の発明登録Ｈ８２９は、再充電可能なリチウム電池中の過放電の保護のための添加剤としての臭化リチウムの使用を開示しているが、ＴｉＳ２、ＭｏＯ３、Ｃｒ２Ｏ３  、Ｖ２Ｏ５、Ｖ６Ｏ１３  及びＶ２Ｓ５カソードを使用しているにすぎない。これらのカソードは本発明のＦｅＳ２カソードよりも非常に高い電圧を有する。この発明登録は、ヨウ化リチウムが好ましくない添加剤であり、臭化リチウムが好ましい添加剤であることを記述している。従って、再充電可能な電池に関するこの文献は、ヨウ化リチウムを使用することとはかけ離れたことを実際に教示している。
米国特許第４，５３２，１９５  号明細書は、再充電可能なリチウム蓄電池中のポリマーカソードと連携したヨウ化リチウムの使用を教示している。しかしながら、このような用途において、ヨウ化物は、ヨウ化物が充電工程中にカソードの構造中に電気化学的に挿入される点でドーパントとして使用される。同様の論文がヨウ化物塩を使用して炭素質材料をドーピングすることを開示していた。この発明のカソードはＦｅＳ２である。一般に、ごく少量の炭素（５％）が導電性を改良するためにカソード中に存在する。これらの電池は使用前に充電されないので、ヨウ化物塩のドーパント効果は明らかにこの発明において役割を果たさない。
米国特許第４，２２８，２２７  号明細書は、テトラヒドロフラン（ＴＨＦ）  中に溶解されたＬｉＡｓＦ６への添加剤としてのヨウ化リチウムの使用を教示している。この発明は再充電性を改良することを主張されており、またヨウ化リチウムが一次ハイレートＬｉ−ＦｅＳ２  電池に有利であることを教示していない。更に、それは唯一の溶質としてではなく、ＬｉＡｓＦ６の補助溶質としてのヨウ化リチウムを使用しているにすぎない。
ヨウ化リチウムの使用が、特開昭第５６−３８７４４号明細書にリチウム電池につき報告されていた。しかしながら、この文献はＬｉ−ＣＦ  ｘ  電池のみに関するものであり、またヨウ化物を添加剤または補助溶質として使用するにすぎない。実際に、それは、高濃度のヨウ化物（０．２Ｍ  以上）が実際に望ましくないこと、即ち、本発明の反対を教示している。
【０００５】
【発明が解決しようとする課題】
本発明の目的は、改良されたハイレート放電能を有する非水系リチウム電池を提供することである。
本発明の別の目的は、高温における貯蔵後でさえもハイレート放電を与え得る非水系リチウム電池を提供することである。
本発明の別の目的は、高温における貯蔵後でさえも改良されたハイレート放電能を有するＬｉ／ＦｅＳ２  電池を提供することである。
以上の目的及び付加的な目的が、下記の説明から更に明らかになるであろう。
【０００６】
【課題を解決するための手段】
本発明は、リチウムアノード、ＦｅＳ2を含むカソード及び少なくとも97容量％のエーテル溶媒を含む溶媒に溶解されたヨウ化リチウムからなる液体有機電解質を含む非水系電池に関する。本明細書に使用されるエーテル溶媒は、単一のエーテル溶媒または２種以上のエーテル溶媒の混合物を意味すべきである。好適なエーテル溶媒は、１，３−ジオキソラン(DIOX)、１，１−または１，２−ジメトキシエタン、２−メチルテトラヒドロフラン、テトラヒドロフラン(THF) 、グライム類、例えば、ジグライム、トリグライム及びテトラグライム、並びに置換ジオキソラン類，例えば、４−メチル−ジオキソランからなる群から選ばれた少なくとも一種のエーテル溶媒である。好ましいエーテル溶媒は、少量の３，５−ジメチルイソオキサゾールを含み、またはそれを含まない１，３−ジオキソランと１，２−ジメトキシエタンの混合物である。エーテル溶媒は約0.1 〜約0.3 容量％の３，５−ジメチルイソオキサゾールと共に、約20〜約30容量％の１，３−ジオキソラン、約70〜約80容量％の１，２−ジメトキシエタンを含むことが好ましい。最も好ましいエーテル溶媒は、約0.2 容量％の３，５−ジメチルイソオキサゾールと共に、約25容量％の１，３−ジオキソラン、約75容量％の１，２−ジメトキシエタンである。
ヨウ化リチウム濃度は溶媒１リットル当たり0.2 モルから2.0 モルまで変化し得る。好ましい濃度は溶媒１リットル当たり0.4 モル〜1.5 モルであり、１リットル当たり約0.75モル〜1.0 モルが最も好ましい。本明細書に使用されるＭは溶媒１リットル当たりの溶質のモル数を意味すべきである。また、本明細書に使用されるリチウムアノードは、純粋なリチウム及びリチウム合金、例えば、0.02〜2.0 重量％のアルミニウムを含むリチウム−アルミニウム合金を意味することが意図されている。
少なくとも97容量％のエーテル溶媒中の溶質ヨウ化リチウムのみの使用はLi/FeS2 電池用の優れた電解質を与えることが発見された。詳しくは、Li/FeS2 電池中で本発明の特定の電解質を使用することは、比較的高温で貯蔵された後でさえも改良されたハイレート放電能を有する電池を与えるであろう。
【０００７】
【実施例】
実施例１
数種のＡＡサイズの電池を、リチウムアノード、ＦｅＳ２を含むカソード並びに表１に示された溶質を含む２５容量％の１，３−ジオキソラン、７５容量％の１，２−ジメトキシエタン及び０．２  容量％の３，５−ジメチルイソオキサゾールの電解質を用いて製造した。夫々の電池を６０℃で３週間貯蔵し、次いで３．９  オームのレジスタで放電し、経時の電池の電圧を観察した。得られたデータを表１に示す。
【０００８】
【表１】
0003577121.tif 000002
【０００９】
このデータは、ヨウ化リチウム溶質を含む電池が良好なハイレート放電特性を有し、またＬｉＣｌもしくはＬｉＢｒ溶質またはＬｉＣＦ３ＳＯ３溶質のみを含む電池よりも良好な動作電圧を示したことを示す。
実施例２
更に別のＡＡサイズの電池を、表２に示されたのと同じ電解質を用いて実施例１のようにして製造した。閉鎖回路電圧（ＣＣＶ）  及び電池のインピーダンスを測定した。次いで改良カメラ写真フラッシュを使用して電池を写真フラッシュ性能につき試験した。２種のＡＡ電池を使用してペンタックスＰＣ３０３  カメラのフラシュの電源とした。シャッター及び巻戻し回路は、その試験の信頼性を改善するには無力であった。２回のフラッシュ（３０秒のずれ）の夫々の後のフラッシュ回復時間を記録した。フラッシュ回復は、カメラ光が夫々のフラッシュ後に発するのに要する時間である。回復時間ができるだけ短いことが望ましい。これらの電池につき得られたデータを表２に示す。表２中のデータは、ＬｉＩ  を含む電池が全ての試験で最良に機能したことを示す。
【００１０】
【表２】
0003577121.tif 000003
【００１１】
実施例３
電池を、表２に示されたのと同じ溶質を使用する電解質を用いて実施例１のようにして製造した。６０℃で３週間の貯蔵後に、平均インピーダンス、閉鎖回路電圧及びフラッシュ回復時間を電池につき測定し、データを表３に示す。そのデータは、ＬｉＩ  溶質を含む電池が最良の試験結果を与えたことを示す。
【００１２】
【表３】
0003577121.tif 000004
【００１３】
実施例４
溶質が表４（また、溶媒の容積を表４に示す）に示されたモル濃度のＬｉＩ  またはＬｉＣＦ３ＳＯ３であった以外は、実施例１と同様にして更に別の電池を製造した。電池を使用して、ナショナルＰＥ３２０Ｓフラッシュ付属装置を使用して写真フラッシュを生じた。これを、電池に重ドレインを課する全電力モードで操作した。フラッシュ回復時間を、３０秒ずれた１０回のフラッシュにつき観察した。得られた平均フラッシュ回復データを表４に示す。これらのデータは、ＬｉＣＦ３ＳＯ３溶質のみを使用する電池よりもＬｉＩ  溶質のみを使用する電池の更に良好な性能を明らかに示す。
【００１４】
【表４】
0003577121.tif 000005
【００１５】
実施例５
更に別の電池を実施例４のようにして製造し、１．５  アンペアパルスにつき１０ミリ秒後の電圧低下を観察した。得られたデータを表５に示し、また唯一の溶質としてＬｉＩ  を含む電池の優れた性能を示す。
【００１６】
【表５】
0003577121.tif 000006
【００１７】
こうして、本発明がその好ましい実施態様に関して説明され、多くの変化及び改良が当業者に明らかになるであろう。それ故、特許請求の範囲は全てのこのような変化及び改良を含むように従来技術に鑑みてできるだけ広く解されることが意図される。